(57)【要約】  本発明は、三次元構造電極及びその製造方法、そして前記電極を含む電気化学素子に関するものであり、（ａ）複数の高分子繊維を含む多孔性不織布及び導電性物質が、三次元的に不規則かつ連続的に連結され、相互に繋がっている気孔構造が内部に形成された集合体を成す構造の上部伝導層及び下部伝導層と、（ｂ）前記伝導層と同じ集合体構造を形成し、前記集合体構造内に形成された相互に繋がっている気孔構造内に電極活物質粒子が均一に充填され、三次元充填構造を形成した活物質層とを含み、前記活物質層は前記上部伝導層及び下部伝導層との間に形成されていることを特徴とする。
2021511624.tif 000002
【特許請求の範囲】
【請求項１】
（ａ）複数の高分子繊維を含む多孔性不織布及び導電性物質が三次元的に不規則かつ連続的に連結され、相互に連結された気孔構造が内部に形成された集合体を成す構造の上部伝導層及び下部伝導層と、
（ｂ）前記上部伝導層及び前記下部伝導層と同じ集合体構造を形成し、前記集合体構造内に形成されて相互に連結された気孔構造内に電極活物質粒子が均一に充填されて、三次元充填構造を形成した活物質層と
を含み、
前記活物質層は前記上部伝導層及び前記下部伝導層との間に形成されていることを特徴とする、三次元構造電極。
【請求項２】
前記三次元構造電極の厚さは３〜１０００μｍであることを特徴とする、請求項１に記載の三次元構造電極。
【請求項３】
前記上部伝導層又は前記下部伝導層の厚さは、それぞれが前記活物質層の３〜３０％であり、
前記上部伝導層及び前記下部伝導層の気孔度は５〜８０体積％であることを特徴とする、請求項１又は２に記載の三次元構造電極。
【請求項４】
前記上部伝導層又は前記下部伝導層は、前記上部伝導層又は前記下部伝導層の総重量に対し、１０〜５０重量％の導電性物質及び５０〜９０重量％の多孔性不織布を含むことを特徴とする、請求項１〜３の中の何れか一項に記載の三次元構造電極。
【請求項５】
前記導電性物質は、カーボンナノチューブ、銀ナノワイヤー、ニッケルナノワイヤー、金ナノワイヤー、グラフェン、酸化グラフェン、還元型酸化グラフェン、ポリピロール、ポリ３，４−エチレンジオキシチオフェン、ポリアニリン、これらの誘導体及びこれらの混合物を含む群から選択された１種以上であることを特徴とする、請求項１〜４の中の何れか一項に記載の三次元構造電極。
【請求項６】
前記複数の高分子繊維を成す高分子は、
ポリエチレンテレフタレート、ポリイミド、ポリアミド、ポリスルホン、ポリフッ化ビニリデン、ポリアクリロニトリル、ポリエチレン、ポリプロピレン、ポリエーテルイミド、ポリビニルアルコール、ポリエチレンオキシド、ポリアクリル酸、ポリビニルピロリドン、アガロース、アルギン酸、フッ化ビニリデンヘキサフルオロプロピレン、ポリウレタン、ナイロン６、ポリピロール、ポリ３，４−エチレンジオキシチオフェン、ポリアニリン、これらの誘導体及びこれらの混合物を含んでいる群から選択された１種以上であることを特徴とする、請求項１〜５の中の何れか一項に記載の三次元構造電極。
【請求項７】
前記電極活物質粒子は、リチウムメタル系酸化物、カーボン系物質、酸化物、シリコン（Ｓｉ）、スズ（Ｓｎ）、ゲルマニウム（Ｇｅ）、硫黄（Ｓ）、これらの誘導体及びこれらの混合物を含む群から選択された１種以上であることを特徴とする、請求項１〜６の中の何れか一項に記載の三次元構造電極。
【請求項８】
（ａ）高分子及び溶媒を含む高分子溶液を製造する段階と、
（ｂ）導電性物質、分散剤及び分散媒を含む第１コロイド溶液を製造する段階と、
（ｃ）前記第１コロイド溶液に活物質粒子をさらに含む第２コロイド溶液をそれぞれ製造する段階と、
（ｄ）前記高分子溶液と前記第１コロイド溶液及び前記第２コロイド溶液とを用いて三次元構造の繊維を製造する段階と、
（ｅ）前記三次元構造の繊維を圧搾して三次元構造の繊維を得る段階とを含み、
前記（ｄ）段階は、
前記高分子溶液と前記第１コロイド溶液を同時に紡糸して下部伝導層を製造する段階と、
前記下部伝導層の上部に前記高分子溶液と前記第２コロイド溶液を同時に紡糸して活物質層を製造する段階と、
前記活物質層の上部に前記高分子溶液と前記第１コロイド溶液を同時に紡糸して上部伝導層を製造する段階と、
を含むことを特徴とする、三次元構造電極の製造方法。
【請求項９】
前記（ｄ）段階は、二重電界紡糸、二重電気噴霧、二重スプレー、及びこれらの組み合わせを含む群から選択された１種の方法を使用することを特徴とする、請求項８に記載の三次元構造電極の製造方法。
【請求項１０】
前記（ｄ）段階において、前記高分子溶液の紡糸速度は２〜１５μＬ／ｍｉｎであり、
前記第１コロイド溶液及び第２コロイド溶液の紡糸速度は３０〜３００μＬ／ｍｉｎであることを特徴とする、請求項８又は９に記載の三次元構造電極の製造方法。
【請求項１１】
前記第１コロイド溶液は、前記第１コロイド溶液の総重量に対して、０．１〜５０重量％の導電性物質を含むことを特徴とする、請求項８〜１０の中の何れか一項に記載の三次元構造電極の製造方法。
【請求項１２】
前記高分子溶液は、前記高分子溶液の総重量に対して、５〜３０重量％の高分子を含むことを特徴とする、請求項８〜１１の中の何れか一項に記載の三次元構造電極の製造方法。
【請求項１３】
前記（ｃ）段階は、前記活物質粒子に前記導電性物質を投入して、混合粉末を製造する段階と、
前記混合粉末を粉砕して、活物質粒子／導電性物質の複合体を得る段階と、
前記複合体を前記分散媒に分散させ、前記第２コロイド溶液を製造する段階とを含むことを特徴とする、請求項８〜１２の中の何れか一項に記載の三次元構造電極の製造方法。
【請求項１４】
前記（ｂ）段階は、前記導電性物質を前記分散媒に分散させて、前記第１コロイド溶液を製造する段階を含むことを特徴とする、請求項８〜１３の中の何れか一項に記載の三次元構造電極の製造方法。
【請求項１５】
負極、正極及び前記負極と正極との間に介在された分離膜を含む電極組立体が電池ケースに内蔵されており、
前記負極又は前記正極は、請求項１〜７の中の何れか一項に記載の三次元構造電極であることを特徴とする、電気化学素子。
【請求項１６】
前記電気化学素子は、リチウム二次電池、スーパーキャパシタ、リチウム−硫黄電池、ナトリウムイオン電池、リチウム−空気電池、亜鉛−空気電池、アルミニウム−空気電池、及びマグネシウムイオン電池を含む群から選択された１種であることを特徴とする、請求項１５に記載の電気化学素子。
【発明の詳細な説明】
【技術分野】
【０００１】
本発明は、三次元構造電極及びそれを含む電気化学素子に関するものである。
【０００２】
本出願は、２０１８年１０月１８日付の韓国特許出願第１０−２０１８−０１２４４９８号に基づく優先権の利益を主張する。そして当該韓国特許出願の文献に開示されたすべての内容は、本明細書の一部として含まれる。
【背景技術】
【０００３】
最近の電子産業の発展の重要な傾向は、デバイスとワイヤレス、モバイルの推移とアナログのデジタルへの転換と要約し得る。無線電話機（携帯電話）とノートパソコンの急速な普及、アナログカメラからデジタルカメラへの転換などが代表的な例として挙げられる。
【０００４】
このような傾向に付け加え、デバイスの動作電源としての電気化学素子に対する研究開発が活発に進んでいる。特に、正極活物質としてのリチウム遷移金属酸化物、リチウム複合酸化物などを使用する、重量と比べて高い出力と容量のリチウム二次電池が、大きく脚光を浴びている。
【０００５】
二次電池は、正極／分離膜／負極の構造の電極組立体が、どのような構造から成っているかによって分類されることもある。代表的には、長いシート型の正極らと負極らを分離膜が介在された状態で巻取した構造のジェリーロール（巻取型）電極組立体、所定の大きさの単位で切り取った多数の正極と負極を分離膜の介在した状態で順次的に積層したスタック型（積層型）電極組立体、所定単位の正極と負極を分離膜の介在した状態で積層したバイセル（Ｂｉ−ｃｅｌｌ）又はプルセル（Ｆｕｌｌ  ｃｅｌｌ）を分離膜シートで巻取した構造のスタック／折り畳み型電極組立体などが挙げられる。
【０００６】
一方、電極はイオンの交換を通じて電流を発生させるが、電極を成す正極及び負極は、金属からなる電極集電体に電極活物質が塗布された構造からなる。通常、負極は銅やアルミニウムなどからなる電極板に炭素系活物質が塗布された構造からなり、正極はアルミニウムなどからなる電極板にＬｉＣｏＯ２、ＬｉＭｎＯ２、ＬｉＮｉＯ２などからなる活物質がコーティングされた構造からなる。
【０００７】
しかし、上記電極の構成物質のうち、実質的に電気化学素子の容量及びエネルギー密度に寄与するものは、活物質のみである。そのため、導電材およびバインダーなどの添加物質を最小限に抑えるときに、電極の容量が増加することになり、電気化学素子のエネルギー密度が高められる。
【０００８】
韓国登録特許１７２８８２８号は、上記の問題を解決するために、高分子繊維からなる不織布及び複数の導電性物質が三次元的に集合体を成し、上記集合体の内部の気孔構造に活物質が充填された構造の三次元電極を開示している。しかし、上記のような三次元電極は、活物質が高い理論容量を有するように設計するとしても、物質固有の電子伝導度が低いため、不十分な可逆容量を示し得る。
【０００９】
特に、天然黒鉛の理論容量を超える大容量の負極活物質は、合金化又はコンバージョン反応を通じてリチウムと反応するので、体積変化が大きいという短所がある。このような体積変化は電池の寿命特性を大きく劣化させるとの問題がある。また、このような短所を補完するため、電極の設計の際に過量の導電性物質を含むことになり、これは電池のエネルギー密度を高めることにおいて、大きな問題となっている。
【００１０】
上記のような問題点を解決するためには、活物質の粒子の大きさを極端に減少させる方法、金属元素にリチウムとの反応性がほとんどない第３の元素を添加する方法などがあるが、まだ商用化に近い特性を見せる素材は出現していない。
【００１１】
したがって、上記問題の解決のための技術開発が必要である。
【発明の概要】
【発明が解決しようとする課題】
【００１２】
本発明は、上記のような問題点を解決するために、既存の電極として活用される活物質層の上部及び下部に、複数の高分子繊維を含む多孔性の不織布及び複数のカーボンナノチューブが、三次元的に連結して形成された集合体を成した構造の伝導層を積層した。これにより、体積変化の大きい活物質が適用されても、電子伝導ネットワークを維持して活物質の脱離を防止し、電池の性能を極大化することを目的とする。
【００１３】
また、既存の三次元電極に対し、サンドイッチ構造の伝導層を上部及び下部に形成することにより、活物質層内の活物質の高ローディングが可能になるようにし、電池の容量及びエネルギー密度を高めることを目的とする。
【課題を解決するための手段】
【００１４】
上記のような課題を解決するために、本発明の三次元構造電極は、
（ａ）複数の高分子繊維を含む多孔性不織布及び導電性物質が三次元的に不規則かつ連続的に連結され、相互に連結された気孔構造が内部に形成された集合体を成す構造の上部伝導層及び下部伝導層と、
（ｂ）前記伝導層と同じ集合体構造を形成しており、前記集合体構造内に形成された相互に連結されている気孔構造内に、電極活物質粒子が均一に充填されて、三次元充填構造を形成した活物質層とを含み、
前記活物質層は、前記上部伝導層及び下部伝導層の間に形成された三次元構造電極を提供する。
【００１５】
本発明の一実施例で、前記三次元構造電極の厚さは３〜１０００μｍであり得る。
【００１６】
併せて、前記上部伝導層及び下部伝導層の厚さは、それぞれが前記活物質層の３％〜３０％であり得る。
【００１７】
本発明の一実施例において、前記電極活物質層の気孔度は５〜９５体積％であり、前記上部伝導層及び下部伝導層の気孔度は５〜８０体積％であり得る。
【００１８】
前記高分子繊維の平均直径は０．００１〜１０００μｍであり、活物質粒子の平均直径は０．００１〜３０μｍであり得る。
【００１９】
次に、本発明の一実施例によると、三次元構造電極に含まれた各物質の含量は次の通りである。
【００２０】
前記活物質層は、活物質層の重量に対して、５〜７０重量％の多孔性不織布及び２０〜８５重量％の活物質粒子を含み、前記活物質層の活物質粒子及び導電性物質の含量の割合は、前記活物質粒子の前記導電性物質の重量比で、０．１：１００〜５０：１００であり得る。
【００２１】
前記上部伝導層又は下部伝導層は、前記上部伝導層又は下部伝導層の総重量に対して、１０〜５０重量％の導電性物質及び５０〜９０重量％の多孔性不織布を含むことができる。
【００２２】
次に、本発明の一実施例で、三次元構造電極に含まれた物質の種類は次の通りである。
【００２３】
前記導電性物質は、カーボンナノチューブ（ｃａｒｂｏｎ  ｎａｎｏｔｕｂｅ）、銀ナノワイヤー、ニッケルナノワイヤー、金ナノワイヤー、グラフェン、酸化グラフェン、還元型酸化グラフェン、ポリピロール、ポリ３，４−エチレンジオキシチオフェン、ポリアニリン、これらの誘導体及びこれらの混合物を含んでいる群から選択された１種以上であり得る。
【００２４】
前記複数の高分子繊維を成す高分子は、
ポリエチレンテレフタレート、ポリイミド、ポリアミド、ポリスルホン、ポリフッ化ビニリデン、ポリアクリロニトリル、ポリエチレン、ポリプロピレン、ポリエーテルイミド、ポリビニルアルコール、ポリエチレンオキシド、ポリアクリル酸、ポリビニルピロリドン、アガロース、アルギン酸、フッ化ビニリデンヘキサフルオロプロピレン、ポリウレタン、ナイロン６、ポリピロール、ポリ３，４−エチレンジオキシチオフェン、ポリアニリン、これらの誘導体、及びこれらの混合物を含んでいる群から選択された１種以上であり得る。
【００２５】
前記活物質粒子は、リチウムメタル系酸化物、カーボン系物質、酸化物、シリコン（Ｓｉ）、スズ（Ｓｎ）、ゲルマニウム（Ｇｅ）、硫黄（Ｓ）、これらの誘導体、及びこれらの混合物を含んでいる群から選択された１種以上であり得る。
【００２６】
次に、三次元構造電極の製造方法は、
（ａ）高分子及び溶媒を含む高分子溶液を製造する段階と、
（ｂ）導電性物質、分散剤及び分散媒を含む第１コロイド溶液を製造する段階と、
（ｃ）前記第１コロイド溶液に活物質粒子をさらに含む第２コロイド溶液をそれぞれ製造する段階と、
（ｄ）前記高分子溶液と前記第１コロイド溶液及び第２コロイド溶液とを使用して三次元構造の繊維を製造する段階と、
（ｅ）前記三次元構造の繊維を圧搾して三次元構造の繊維を得る段階とを含み、
前記（ｄ）段階は、
前記高分子溶液と前記第１コロイド溶液を同時に紡糸して下部伝導層を製造する段階と、
前記下部伝導層の上部に前記高分子溶液と前記第２コロイド溶液を同時に紡糸して活物質層を製造する段階と、
前記活物質層の上部に前記高分子溶液と前記第１コロイド溶液を同時に紡糸して、上部伝導層を製造する段階とを含むことができる。
【００２７】
一方、本発明の一実施例によれば、前記（ｂ）段階は、前記導電性物質を前記分散媒に分散させてコロイド溶液を製造する段階を含むことができる。
【００２８】
また、前記（ｃ）段階は、前記活物質粒子に前記導電性物質を投入して、混合粉末を製造する段階と、
前記混合粉末を粉砕して、活物質粒子／導電性物質の複合体を得る段階と、
前記複合体を前記分散媒に分散させ、前記コロイド溶液を製造する段階とを含むことができる。
【００２９】
前記（ｄ）段階は、二重電界紡糸（ｅｌｅｃｔｒｏｓｐｉｎｎｉｎｇ）、二重電気噴霧（ｅｌｅｃｔｒｏｓｐｒａｙ）、二重スプレー（ｓｐｒａｙ）、及びこれらの組み合わせを含む群から選択された１種の方法を使用することであり得る。そして、前記高分子溶液の紡糸速度は２〜１５μＬ／ｍｉｎであり、前記第１コロイド溶液及び第２コロイド溶液の紡糸速度は、３０〜３００μＬ／ｍｉｎであり得る。
【００３０】
本発明の一実施例によると、三次元構造電極の製造方法において、各溶液の組成は次の通りである。
【００３１】
また、前記三次元構造電極の製造方法において、前記第１コロイド溶液は、前記第１コロイド溶液の総重量に対して、０．１〜５０重量％の導電性物質を含むことができる。
【００３２】
前記第２コロイド溶液は、前記第２コロイド溶液の総重量に対して、活物質粒子１〜５０重量％を含み、前記第２コロイド溶液内の活物質粒子及び導電性物質の含量の割合は、前記活物質粒子に対する前記導電性物質の重量比で、０．１：１００〜５０：１００であり得る。
【００３３】
前記高分子溶液は、前記高分子溶液の総重量に対して、５〜３０重量％の高分子を含むことができる。
【００３４】
前記分散剤の含量は、前記第１コロイド溶液及び第２コロイド溶液の総重量に対して０．００１〜１０重量％であり得る。
【００３５】
前記分散剤は、ポリビニルピロリドン、ポリ３，４−エチレンジオキシチオフェン、およびこれらの混合物を含む群から選択された１種以上であり、
前記分散媒は、蒸留水（ｄｅｉｏｎｉｚｅｄ  ｗａｔｅｒ）、イソプロピルアルコール（ｉｓｏ−ｐｒｏｐｙｌａｌｃｏｈｏｌ）、ブタノール（ｂｕｔｈａｌｏｌ）、エタノール（ｅｔｈａｎｏｌ）、ヘキサノール（ｈｅｘａｎｏｌ）、アセトン（Ａｃａｔｏｎｅ）、  ジメチルホルムアミド（Ｎ、Ｎ−ｄｉｍｅｔｈｙｌｆｏｒｍａｍｉｄｅ）、ジメチルアセトアミド（Ｎ、Ｎｄｉｍｅｔｈｙｌａｃｅｔａｍｉｄｅ）、メチルピロリドン（Ｎ、Ｎ−Ｍｅｔｈｙｌｐｙｒｒｏｌｉｄｏｎｅ）及びこれらの組み合わせを含む群から選択された１種以上であり得る。
【００３６】
また、本発明は、負極、正極及び前記負極と正極との間に介在された分離膜を含む電極組立体が電池ケースに内蔵されており、前記負極又は正極は、請求項１〜１６の中で何れか一項による三次元構造電極であることを特徴とする、電気化学素子を提供する。
【００３７】
前記電気化学素子は、リチウム二次電池、スーパーキャパシタ（Ｓｕｐｅｒ  Ｃａｐａｃｉｔｏｒ）、リチウム−硫黄電池、ナトリウムイオン電池、リチウム−空気電池、亜鉛−空気電池、アルミニウム−空気電池、およびマグネシウムイオン電池を含む群から選択された一種であり得る。
【発明の効果】
【００３８】
本発明に係る三次元構造電極は、前述した活物質層と上部伝導層及び下部伝導層のサンドイッチ構造によって、添加物質を最小限に抑え、軽い素材の集電体を使用することで、電極の重量及び体積当たりの容量を向上させる。また、体積変化の大きい活物質が適用されても電子伝導ネットワークを維持し、活物質の脱離が防止し得る。
【００３９】
また、これを通じて、高エネルギー密度及び高出力特性を有し、サイクル性能に優れた電気化学素子が提供し得る。
【図面の簡単な説明】
【００４０】
【図１】本発明の一具体例に係る三次元構造電極の構造及び上記三次元構造電極の製造方法を示した模式図である。
【図２】本発明に係るリチウム二次電池を示した模式図である。
【図３】本発明の一実施例に係る三次元構造電極の外観を示した写真である。
【図４】本発明の一実施例に係る三次元構造電極の断面及び表面を走査電子顕微鏡で観察した写真である。
【図５】本発明の一実施例に係る三次元構造電極及び比較例によって製造された電極の電子伝導度を比較した結果である。
【図６】本発明の一実施例と比較例に係る電池の充放電サイクルの寿命特性を示したグラフである。
【発明を実施するための形態】
【００４１】
本明細書及び特許請求の範囲に使用された用語は、通常的、又は辞書的な意味に限定して解釈してはならず、発明者が彼自身の発明を最も最善の方法で説明するためには用語の概念を適切に定義することができるとの原則に立脚して、発明の技術的思想に符合する意味と概念として解釈されるべきである。したがって、本明細書に記載された実施例に図示された構成は、本発明の最も好ましい一つの実施様態に過ぎず、本発明の全ての技術的思想を代弁するものではないので、本出願の出願時点においてこれらを代替できる多様な均等物及び変形例があり得るとのことを理解しなければならない。
【００４２】
本願明細書の全体において、どの部分が他の部分と「連結」されているとするとき、これは「直接的に連結されている場合」だけでなく、その中間に他の素子を置いて、「電気的に連結」されている場合も含む。
【００４３】
本願明細書の全体において、どの部分がどの構成要素を「含む」とするとき、これは反対する記載が特にない限り、他の構成要素を除外するものではなく、他の構成要素をさらに含むことができることを意味する。
【００４４】
本願明細書の全体において使用される用語「約」、「実質的に」などは、言及された意味に固有の製造および物質許容誤差が提示されるとき、その数値又はその数値に近い意味として使用する。また、本願の理解を助けるために正確又は絶対的な数値が記載された開示内容を、非良心的な侵害者が不当に利用することを防止するために使用する。
【００４５】
本願明細書の全体において、マクシ形式の表現に含まれる「これらの組み合わせ（ら）」との用語は、マクシ形式の表現に記載された構成要素からなる群から選択される１つ以上の混合又は組み合わせを意味することで、上記構成要素からなる群から選択される１つ以上を含むことを意味する。
【００４６】
本発明は、電気化学素子用の電極及びそれを含む電気化学素子に関するものである。本発明において、上記電気化学素子は、電気化学反応をするすべての素子を含む。具体的な例を挙げると、全ての種類の一次、二次電池、燃料電池、太陽電池又はキャパシタ（ｃａｐａｃｉｔｏｒ）などがある。特に、上記二次電池の中でリチウム金属二次電池、リチウムイオン二次電池、リチウムポリマー二次電池又はリチウムイオンポリマー二次電池などを含むリチウム二次電池が好ましい。
【００４７】
本願明細書の全体において、「Ａ及び／又はＢ」の記載は、「Ａ又はＢ又はこれら全て」を意味する。
【００４８】
また、本願明細書において、「伝導層」の記載は、「上部伝導層又は下部伝導層」を意味する。
【００４９】
また、本願明細書において、「上部」又は「下部」の記載は、活物質層を基準として伝導層の相対的な位置を示す用語である。
【００５０】
以下、本発明を詳細に説明する。
【００５１】
本発明に係る三次元構造電極は、（ａ）複数の高分子繊維を含む多孔性不織布及び導電性物質が三次元的に不規則かつ連続的に連結されて、相互に連結された気孔構造が内部に形成された集合体を成す構造の上部伝導層及び下部伝導層と、上記伝導層と同じ集合体構造を形成しており、上記集合体構造内に活物質粒子が均一に充填されて、三次元充填構造を形成した活物質層とを含み、上記活物質層は上記上部伝導層及び下部伝導層の間に形成されている構造である。
【００５２】
図１は、本発明の一具体例による三次元構造電極の構造及び上記三次元構造電極の製造方法を示した模式図である。
【００５３】
具体的に、本発明による三次元構造電極（１００）は三次元充填構造であって、活物質層（１１０）の場合、上記多孔性不織布に含まれた複数の高分子繊維（１０）が支持体の役割を果たし、上記複数の高分子繊維（１０）の間には、上記正極活物質粒子（２０）及び上記導電性物質（３０）が均一に充填され、上記複数の高分子繊維（１０）によって相互に連結された気孔構造（ｉｎｔｅｒｃｏｎｎｅｃｔｅｄ  ｐｏｒｏｕｓ  ｎｅｔｗｏｒｋ）が形成された形である。
【００５４】
これは、三次元構造電極に添加される物質を最小限に抑えて、また、軽い素材の集電体を使用することによって、面積当たりの重量を減少させながらも、優れた電子伝導ネットワークを維持し得るようにする。具体的に、別途のバインダーが添加されず、金属集電体の代わりに軽い素材の多孔性不織布を使用する。ひいて、上記三次元充填構造の内で活物質粒子が導電性物質に囲まれた形を成すことによって、電子伝導ネットワークを均一化して、電気化学素子の高出力特性に寄与し得る。これは、一般的な電極と比べて、放電特性を向上させる。
【００５５】
併せて、本発明に係る三次元電極は、上記活物質層の上部と下部に上部伝導層（１２０）及び下部伝導層（１３０）が形成されて、サンドイッチ形態の電極構造を形成しており、上記上部伝導層及び下部伝導層には、多孔性不織布に含まれていた複数の高分子繊維（１０）に導電性物質（３０）が充填され、三次元的な集合体の構造が形成されている。
【００５６】
通常、活物質は多様な構造及び成分で開発される。特に商用化された負極素材である黒鉛は、非常に可逆的な充放電挙動を見せ、それによって長い寿命特性を見せる。ただし、黒鉛は低い理論容量を有するので（理論容量が約３７０ｍＡｈ／ｇに制限）、黒鉛を代替するために高容量のシリコン、遷移金属酸化物などの多様な素材が開発されてきた。その中でも、負極活物質として高い理論容量（４２００ｍＡｈ／ｇ）を有するシリコンを用いて、上記黒鉛のような炭素系物質を代替しようとする研究が進められてきた。
【００５７】
しかし、殆どの高容量素材は、低い電気伝導度に因して充放電速度が遅いという短所があった。また、上記のような高容量素材は、コンバージョン反応又は合金化反応に因して体積変化が大きいという短所がある。
【００５８】
例えば、合金化反応の場合、Ｓｉ元素又は金属元素を含む負極活物質は、金属がＬｉと合金化する過程で構造的に大きな変化が起き、大きな体積膨張が発生する。Ｌｉ＋χＭ−χの形成のとき、ホスト金属（Ｍ）は、Ｌｉイオンを蓄積するのみでなく、Ｌｉイオンと同じ数の電子も受け入れることになる。即ち、金属は、次の電荷移動（ｃｈａｒｇｅ  ｔｒａｎｓｆｅｒ）反応によって中性原子より半径が大きい陰イオンの状態になる。
【００５９】
Ｍ０＋χｅ−←→Ｍχ−
【００６０】
このような結果、Ｌｉが挿入された金属は、Ｌｉがない場合と比べて、体積が１００〜４００％程度増加することになる。さらにＬｉ合金はイオン結合特性を見せるので、壊れやすく、体積変化による機械的な応力によって機械的安定性が落ちる。
【００６１】
したがって、上記のような体積変化は、サイクルが持続されることによって増加し、これは電極ネットワークの切れを誘発し、活物質の亀裂化及び表面が不安定な固体−電解液−インタフェーズ（ｓｏｌｉｄ−ｅｌｅｃｔｒｏｌｙｔｅ−ｉｎｔｅｒｐｈａｓｅ、ＳＥＩ）層の生成のような劣化挙動を引き起こし、数サイクルの充放電以内に容量が急激に減退する問題が発生することになる。
【００６２】
特に電極構造の内部をみると、集電体と活物質層との間の接着力が、活物質と活物質との間の接着力より低くて、充放電時に界面での応力を大きく受け、活物質の脱離現象が発生することになる。
【００６３】
したがって、このような現象を防止するために、上記伝導層を活物質層の上部及び下部に形成させることで、上記伝導層が活物質の脱離を緩和し得る緩衝地帯の役割を果たして活物質の脱離を抑制し、活物質の体積変化が発生しても上記伝導層を通じて電子伝導ネットワークを維持し得るようにする。これを通じて、電池の容量が減るのを防止し、電極の導電性を増加させて、電池のサイクル寿命特性を向上し得るし、エネルギー密度を増加し得る。ひいて、曲げなどによる強い外力が加わっても、活物質の脱離現象が抑制されるので、電極の流動性の向上にも寄与し得る。
【００６４】
以下、本発明に係る三次元構造電極の構造について説明する。
【００６５】
上述したように、本発明に係る三次元構造電極（１００）は、上部伝導層（１２０）及び下部伝導層（１３０）との間に活物質層（１１０）が介在された構造である。
【００６６】
上記活物質層（１１０）は、上記多孔性不織布に含まれていた多孔性不織布及び導電性物質が三次元的に不規則かつ連続的に連結され、相互に連結された気孔構造が内部に形成された集合体を形成する。また、上記集合体の内部に活物質粒子が充填された構造を有する。より具体的に、上記多孔性不織布の内部に形成された不均一な多数の空間の内部に導電性物質が均一に充填され、再び、その内部に活物質粒子が充填された構造である。
【００６７】
上記活物質層の気孔度は、電解質を容易に吸収できると共に、イオンの移動度を適切に調節することによって電気化学素子の性能を改善するため、５〜９５体積％であり得る。また、三次元構造電極のイオン伝導性及び機械的強度の向上のため、より好ましくは３０〜９０体積％であり得る。
【００６８】
上記活物質層の気孔度が９５体積％を超える場合、電極のローディング値が体積と比べて、あまりにも小さくなるという問題が発生する。そして、上記活物質粒子及び上記導電性物質との間の距離が増加し、電子伝導ネットワークの形成が難しいという問題がある。また、上記気孔度が５体積％未満の場合は、気孔度があまりにも小さくて、三次元構造電極のイオン伝導性が低下し得る。
【００６９】
これに対し、上記上部伝導層及び下部伝導層は、活物質の脱離の抑制及び電子伝導ネットワークの維持の側面で、活物質層の気孔度より小さいことが好ましい。５〜８０体積％が好ましく、２０〜６０体積％がさらに好ましい。
【００７０】
上記上部伝導層及び下部伝導層の気孔度が５体積％未満の場合は、気孔度があまりにも小さく、活物質層からのイオン移動度及び電子移動性が低下して電池の性能が低下し得る。また、気孔度が８０体積％以上である場合は、活物質層からの活物質粒子の脱離を抑制し難く、電池のエネルギー密度を高めることが困難という問題がある。
【００７１】
上記三次元電極の気孔度は、上記高分子繊維及び活物質粒子の直径、そして添加される高分子繊維、導電性物質、活物質粒子の含量によって制御し得る。
【００７２】
また、本発明に係る三次元構造電極の厚さは、電極の製造工程の容易性及び円滑な電子伝導ネットワークの形成のために、３〜１０００μｍであり得る。電極の厚さが１０００μｍを超える場合は、厚さ方向の電子伝導性が低下して電池の出力特性が低下し得る。また、厚さが３μｍ未満の場合は、電極の厚さが過度に薄くなるため、電極の容量が減少し得るという問題がある。ひいて、本発明の効果を極大化するために、１０〜３００μｍの厚さで電極を形成することがより好ましい。
【００７３】
また、本発明に係る三次元電極において、上部伝導層又は下部伝導層の厚さは、それぞれ、上記活物質層の３〜３０％であり得るし、より好ましくは５〜１０％であり得る。上記上部伝導層又は下部伝導層の厚さが活物質層の３％未満の場合は、厚さが過度に薄くて活物質の体積変化による活物質の脱離を防止することができず、活物質の脱離によって電子伝導ネットワークが損傷され得る。逆に、上部伝導層又は下部伝導層の厚さが活物質層の３０％を超える場合は、活物質層からのイオン移動性が低下し得るという問題が発生し得る。
【００７４】
一方、本発明に係る三次元構造電極において、上記活物質層の面積当たり重量は０．００１ｍｇ／ｃｍ２〜１ｇ／ｃｍ２であり得るし、上記上部伝導層及び下部伝導層の面積当たり重量は、活物質層の重量対比５〜１０％程度であり得る。
【００７５】
上記の範囲は、上記三次元構造電極内の添加物質を最小限に抑え、一般的な金属集電体の代わりに軽い素材である多孔性不織布を使用することによって、電極の面積当たり重量が減少したことである。また、電極の面積当たり重量は、活物質の含量に影響を受けるので、活物質粒子が含まれていない上記上部伝導層及び下部伝導層の面積当たり重量は、活物質層と比べて減少し、全体的な電極の面積あたり重量も活物質層より小さい。
【００７６】
電極の面積当たり重量が上記範囲より減少する場合は、電極のエネルギー密度が低くなり、電極の面積当たり重量が上記範囲より大きい場合は、電極の性能と比べて電極が重くなり得るという問題が発生し得る。特に、三次元構造電極の性能を極大化するために、上記上部伝導層及び下部伝導層の面積当たり重量は、０．００１〜５０ｍｇ／ｃｍ２がさらに好ましい。
【００７７】
また、上記三次元構造電極は、活物質粒子のローディング量を極大化し、電気化学素子の容量及びエネルギー密度を向上させるため、複数個の電極が多層構造を形成したものであり得る。
【００７８】
上記のように多層構造で形成された三次元構造電極の面積当たり重量は０．００２〜１０ｇ／ｃｍ２であり得る。
【００７９】
また、本発明に係る三次元構造電極は、電解質に対する優れた湿潤性（ｗｅｔｔａｂｉｌｉｔｙ）のため、極性であり得る。
【００８０】
また、上記三次元構造電極は、正極又は負極であり得る。
【００８１】
次に、上記三次元構造電極に含まれた物質について説明する。
【００８２】
まず、活物質層及び伝導層に含まれる複数の高分子繊維は、不均一に集合されて多孔性不織布の形態を形成し得るものであれば、その種類に特別な制限は存在しない。ただし、上記高分子が耐熱性を有することが、電極の熱安定性の確保に好ましい。
【００８３】
具体的に、上記複数の高分子繊維を成す高分子は、ポリエチレンテレフタレート、ポリイミド、ポリアミド、ポリスルホン、ポリビニリデンフルオライド、ポリアクリロニトリル、ポリエチレン、ポリプロピレン、ポリエーテルイミッド、ポリビニルアルコール、ポリエチレンオキシド、ポリアクリル酸、ポリビニルピロリドン、アガロース、アルジネート、ポリビニリデンヘキサフルオロプロピレン、ポリウレタン、ナイロン６、ポリピロール、ポリ３，４−エチレンジオキシチオフェン、ポリアニリン、これらの誘導体、およびこれらの混合物を含んでいる群から選択された１種以上であり得るし、その外にカーボンナノチューブ（ｃａｒｂｏｎ  ｎａｎｏｔｕｂｅ）、グラフェン、酸化グラフェン、還元型酸化グラフェン、ポリピロール、ポリ３，４−エチレンジオキシチオフェン、ポリアニリン、これらの誘導体、およびこれらの混合物を含んでいる群から選択された１種以上であり得る。特に高分子の機械的、化学的安定性などを鑑みて、ポリアクリロニトリルが最も好ましい。
【００８４】
上記高分子繊維は、平均直径が０．００１〜１００μｍであり得るし、さらに好ましくは０．０１〜２μｍであり得る。
【００８５】
上記数値範囲内の高分子繊維を使用することにより、三次元集合体の構造を形成した複数の高分子繊維内に活物質粒子及び導電性物質が充填され得る十分なスペースを確保し得るし、高分子繊維内に均一な気孔構造が形成され得るので、電解質の吸収及びイオンの移動に有利であり得る。
【００８６】
上記高分子繊維の直径が０．００１μｍ未満の場合は、高分子繊維が支持体の役割をするのに、脆弱な物性を有することになる。１００μｍを超える場合は、高分子繊維の厚さが過度に厚くなって、内部に形成される気孔が減少するので、活物質粒子及び導電性物質が充填され難いという問題が発生し得る。
【００８７】
上記活物質層の電極の容量増大の側面で、活物質層の総重量に対して５〜７０重量％の多孔性不織布を含み得るし、さらに好ましくは１５〜６０重量％の多孔性不織布を含むことができる。また、上部伝導層又は下部伝導層は、上部伝導層又は下部伝導層の重量に対して５０〜９０重量％の多孔性不織布を含み得るし、さらに好ましくは６０〜８０重量％の多孔性不織布を含むことができる。
【００８８】
活物質層又は伝導層内の多孔性不織布の含量が上記範囲を超える場合は、上記多孔性不織布と比べ活物質粒子又は導電性物質の含量が過度に減少する結果、電子伝導性が低下する問題が発生し得る。逆に、多孔性不織布の含量が上記範囲の未満である場合は、多孔性不織布が支持体の役割を十分に行えるほど十分ではないので、電極の構造が維持され得ない。特に、伝導層内の多孔性不織布は、活物質の脱離を防止するために、その含量の割合は、活物質層と比べて大きいのが好ましい。
【００８９】
次に、活物質粒子は、前もって言及したリチウムメタル系酸化物、その他の酸化物、シリコン（Ｓｉ）、スズ（Ｓｎ）、ゲルマニウム（Ｇｅ）、硫黄（Ｓ）、これらの誘導体、及びこれらの混合物を含んでいる群から選択された１種以上であり得る。具体的に、リチウムメタル系酸化物とその誘導体は正極活物質になり得るし、これを適用した電極は正極になり得る。一方、酸化物、シリコン（Ｓｉ）、スズ（Ｓｎ）、ゲルマニウム（Ｇｅ）、硫黄（Ｓ）、及びこれらの誘導体は、負極活物質になり得るし、これを適用した電極は負極になり得る。
【００９０】
また、上記活物質粒子は、表面が炭素（Ｃａｒｂｏｎ）系化合物でコーティングされたものであり得るし、上記炭素系化合物としては、難黒鉛化炭素、黒鉛系炭素などがあるが、これに限定されるものではない。
【００９１】
上記活物質粒子中のリチウムメタル系酸化物は、リチウムニッケル系酸化物、リチウムコバルト系酸化物、リチウムマンガン系酸化物、リチウムチタン系酸化物、リチウムニッケルマンガン系酸化物、リチウムニッケルコバルトマンガン系酸化物、リチウムニッケルコバルトアルミニウム系酸化物、リチウムリン酸鉄系酸化物、リチウムリン酸バナジウム系酸化物、リチウムリン酸マンガン系、リチウムマンガンシリケート系酸化物、リチウム鉄シリケート系酸化物、及びこれらの組み合わせを含んでいる群の中から選ばれた、少なくとも一つであり得る。
【００９２】
即ち、コバルト、マンガン、ニッケル、またはそれらの組み合わせの金属とリチウムとの複合酸化物の中で１種以上のものが使用し得る。その具体的な例としては、下記化学式の中、何れか一つで表される化合物が使用し得る。
【００９３】
具体的に、正極活物質は、１又はそれ以上の遷移金属で置換されたリチウムコバルト酸化物（ＬｉＣｏＯ２）、リチウムニッケル酸化物（ＬｉＮｉＯ２）等の層状化合物；１又はそれ以上の遷移金属で置換されたリチウムマンガン酸化物；化学式ＬｉＮｉ１−ｙＭｙＯ２（ここで、Ｍ＝Ｃｏ、Ｍｎ、Ａｌ、Ｃｕ、Ｆｅ、Ｍｇ、Ｂ、Ｃｒ、Ｚｎ又はＧａであり、上記元素の中で１つ以上の元素を含む、０．０１≦ｙ≦０．７である）で表されるリチウムニッケル系酸化物；Ｌｉ１＋ｚＮｉ１／３Ｃｏ１／３Ｍｎ１／３Ｏ２、Ｌｉ１＋ｚＮｉ０．４Ｍｎ０．４Ｃｏ０．２Ｏ２などのようにＬｉ１＋ｚＮｉｂＭｎｃＣｏ１−（ｂ＋ｃ＋ｄ）ＭｄＯ（２−ｅ）Ａｅ（ここで、−０．５≦ｚ≦０．５、０．１≦ｂ≦０．８、０．１≦ｃ≦０．８、０≦ｄ≦０．２、０≦ｅ≦０．２、ｂ＋ｃ＋ｄ＜１である、Ｍ＝Ａｌ、Ｍｇ、Ｃｒ、Ｔｉ、Ｓｉ又はＹであり、Ａ＝Ｆ、Ｐ又はＣｌである）で表されるリチウムニッケルコバルトマンガン複合酸化物；化学式Ｌｉ１＋ｘＭ１−ｙＭ’ｙＰＯ４−ｚＸｚ（ここで、Ｍ＝遷移金属、好ましくはＦｅ、Ｍｎ、Ｃｏ又はＮｉであり、Ｍ’＝Ａｌ、Ｍｇ又はＴｉであり、Ｘ＝Ｆ、Ｓ又はＮであり、−０．５≦ｘ≦＋０．５、０≦ｙ≦０．５、０≦ｚ≦０．１である）で表されるオリビン系リチウム金属フォスフェイトなどが挙げられるが、これらのみに限定されるものではない。
【００９４】
また、上記の活物質粒子の中で酸化物は、ＳｎＯ、ＳｎＯ２、ＰｂＯ、ＰｂＯ２、Ｐｂ２Ｏ３、Ｐｂ３Ｏ４、Ｓｂ２Ｏ３、Ｓｂ２Ｏ４、Ｓｂ２Ｏ５、ＧｅＯ、ＧｅＯ２、Ｂｉ２Ｏ３、Ｂｉ２Ｏ４、Ｂｉ２Ｏ５などの金属酸化物であり得る。
【００９５】
その他の負極活物質として使用し得る物質は、ＬｉｘＦｅ２Ｏ３（０≦ｘ≦１）、ＬｉｘＷＯ２（０≦ｘ≦１）、ＳｎｘＭｅ１−ｘＭｅ’ｙＯｚ（Ｍｅ：Ｍｎ、Ｆｅ、Ｐｂ、Ｇｅ；Ｍｅ’：Ａｌ、Ｂ、Ｐ、Ｓｉ、周期表の１族、２族、３族元素、ハロゲン；０＜ｘ≦１；１≦ｙ≦３；１≦ｚ≦８）などの金属複合酸化物；リチウム金属；リチウム合金；珪素系合金；スズ系合金；ポリアセチレンなどの導電性高分子などがあるが、これに限定されるものではない。
【００９６】
特に、好ましい活物質粒子として、理論容量の大きい活物質粒子にはＳｉ、ＳｉＯ、Ｇｅ、Ｓｎ、Ｓがある。
【００９７】
上記活物質粒子の平均直径は０．００１〜３０μｍであり得るし、更に好ましくは０．００１〜１０μｍであり得る。活物質粒子の大きさを上記のように調節することによって、活物質層の気孔度を前述した範囲へと調節することができる。また、後述のように、活物質粒子を含む第２コロイド溶液内の分散性を向上させ、電界紡糸法による三次元構造電極の気孔を均一にすることができる。
【００９８】
上記活物質粒子の平均直径が０．００１μｍ未満の場合は、電極の密度が低くなって、電極が適切な体積当たりの容量を有することができず、粒子の大きさが過度に小さくて取り扱いが難しく、活物質の脱離が防止し難い。また、上記活物質粒子の平均直径が３０μｍを超える場合は、活物質粒子のサイズに因して、後述する第２コロイド溶液の分散状態が不均一であり、活物質粒子が気孔内に均一に充填され難くなり得るし、活物質の体積が過度に大きいサイズへと増加することになり得る。
【００９９】
上記活物質層は、活物質層の重量に対して、２０〜８５重量％の活物質粒子を含み得るし、より好ましくは、３０〜７５重量％の活物質粒子を含むことができる。活物質粒子の含量を上記のような範囲へと調節することによって、電気化学素子の容量及びエネルギー密度が向上し得るし、三次元構造電極の気孔度を制御することができる。
【０１００】
活物質粒子の含量が８５重量％を超える場合は、上記多孔性不織布に対して上記活物質粒子の含量が過度に多く、多孔性不織布が電極を支持する役割を果たし難くて電極構造を維持することが難しいとの問題がある。逆に、活物質粒子の含量が２０％未満の場合は、活物質粒子の含量が過度に少なく、活物質粒子及び導電性物質との間に電子伝導ネットワークを形成し難くて、電極の出力が低下され得る。
【０１０１】
次に、本発明に係る三次元構造電極において、導電性物質は活物質粒子と共に電子伝導ネットワークを形成する役割を行い、電子伝導ネットワークが形成できるのであれば、その種類は特に制限されない。
【０１０２】
上記導電性物質は、カーボンナノチューブ（ｃａｒｂｏｎ  ｎａｎｏｔｕｂｅ、ＣＮＴ）、銀ナノワイヤー、ニッケルナノワイヤー、金ナノワイヤー、グラフェン、酸化グラフェン、還元型酸化グラフェン、ポリピロール、ポリ３，４−エチレンジオキシチオフェン、ポリアニリン、これらの誘導体及びこれらの混合物を含む群から選択された１種以上であり得るし、機械的強度および電子伝導性の側面で、カーボンナノチューブが更に好ましい。
【０１０３】
上記活物質層において、導電性物質の含量は、上記活物質粒子に対する上記導電性物質の重量比で、０．１：１００〜５０：１００であり得る。上記範囲の導電性物質を含有することによって、電子伝導ネットワークを形成し、電気化学素子の出力を向上させることができる。
【０１０４】
導電性物質の含量が上記範囲の未満である場合は、電子伝導ネットワークの形成が不十分であり、電気化学素子の出力が低下し得る。また、導電性物質の含量が上記範囲を超える場合は、後述する第１コロイド溶液及び第２コロイド溶液の分散状態が維持されず、均一な電極構造が形成され得ないとの問題がある。
【０１０５】
また、電子伝導ネットワークの形成のため、上部伝導層及び下部伝導層は、上部伝導層又は下部伝導層の総重量に対して１０〜５０重量％の導電性物質を含むことができる。更に好ましくは２０〜４０重量％の導電性物質を含むことができる。上記導電性物質の含量が５０重量％を超える場合は、伝導層を構成する多孔性不織布の含量が少なくて、伝導層が支持されにくい。また、活物質の脱離を効果的に抑制することができない。逆に、上記導電性物質の含量が１０重量％未満の場合は、伝導層の電子伝導ネットワークの形成が難しく、活物質の体積変化に因する活物質層の電子伝導ネットワークの損傷のときに、電極の出力特性が減少し得るという問題がある。
【０１０６】
次に、本発明に係る三次元構造電極を製造する方法について説明する。
【０１０７】
本発明に係る三次元構造電極の製造方法は、（ａ）高分子を溶媒に溶解させ、高分子及び溶媒を含む高分子溶液を製造する段階と、（ｂ）導電性物質を分散媒に分散させて、導電性物質、分散剤および分散媒を含む第１コロイド溶液を製造する段階と、（ｃ）活物質粒子及び導電性物質を分散媒に分散させて上記第１コロイド溶液に活物質粒子を更に含む第２コロイド溶液を製造する段階と、（ｄ）上記高分子溶液と上記第１コロイド溶液及び第２コロイド溶液とから三次元構造の繊維を製造する段階と、（ｅ）上記三次元構造の繊維を圧搾して三次元構造の繊維を得る段階とを含み、上記（ｄ）、上記高分子溶液と上記第１コロイド溶液及び上記第２コロイド溶液とを使用して三次元構造の繊維を製造する段階は、複数の高分子繊維を含む多孔性不織布を形成させ、上記多孔性不織布に含まれた複数の高分子繊維の間に上記活物質粒子及び上記導電性物質を均一に充填させ、気孔を形成する工程である。
【０１０８】
また、更に具体的に、上記（ｄ）、上記高分子溶液と上記第１コロイド溶液及び上記第２コロイド溶液とを使用して三次元構造の繊維を製造する段階は、上記高分子溶液と第１コロイド溶液を同時に紡糸して下部伝導層を製造する段階と、上記下部伝導層の上部に上記高分子溶液と上記第２コロイド溶液を同時に紡糸して活物質層を製造する段階と、上記活物質層の上部に上記高分子溶液と上記第１コロイド溶液を同時に紡糸して上部伝導層を製造する段階とを含む。
【０１０９】
即ち、上記高分子溶液と上記第１コロイド溶液又は第２コロイド溶液とを同時に噴射することにより、優れた特性の三次元構造電極を製造することができる。
【０１１０】
上記第２コロイド溶液に含まれている活物質粒子としては、前述したように、リチウムメタル系酸化物、金属酸化物を含む酸化物、シリコン（Ｓｉ）、スズ（Ｓｎ）、ゲルマニウム（Ｇｅ）、硫黄（Ｓ）、これらの誘導体、及びこれらの混合物を含む群から選択された１種以上が使用し得る。
【０１１１】
具体的に、上記第２コロイド溶液を上記高分子溶液と同時に紡糸して、支持体の役割をする複数の高分子繊維によって相互に連結された気孔構造を形成し、上記活物質粒子及び上記導電性物質による三次元充填構造を形成し、上記第１コロイド溶液を上記高分子溶液と同時に活物質層の上部及び下部に紡糸して、複数の高分子繊維及び導電性物質による三次元集合体の構造を形成することである。
【０１１２】
まず、上記（ａ）、高分子及び溶媒を含む高分子溶液を製造する段階について説明する。
【０１１３】
上記高分子溶液の噴射によって、複数の高分子繊維及びそれから多孔性不織布を形成するように、上記高分子溶液は上記高分子溶液の総重量に対して５〜３０重量％の高分子が含められるし、より好ましくは１０〜１５重量％の高分子が含められる。
【０１１４】
上記高分子繊維が５重量％未満である場合は、高分子溶液が均一に紡糸されず、ビーズ（ｂｅａｄ）が形成されるという問題が発生する。また、３０重量％を超える場合は、高分子溶液が紡糸されるノズルの先端で固まって、紡糸が円滑でないという問題が発生する。上記高分子溶液に使用され得る溶媒は、上記高分子を溶解させられるものであれば、特に制限されない。代表的に、ジメチルホルムアミド（Ｎ、Ｎ−ｄｉｍｅｔｈｙｌｆｏｒｍａｍｉｄｅ）、ジメチルアセトアミド（Ｎ、Ｎ−ｄｉｍｅｔｈｙｌａｃｅｔａｍｉｄｅ）、メチルピロリドン（Ｎ、Ｎ−Ｍｅｔｈｙｌｐｙｒｒｏｌｉｄｏｎｅ）、及びこれらの組み合わせを含んでいる群から選択された１種以上が使用され得るし、ジメチルホルムアミド（Ｎ、Ｎ−ｄｉｍｅｔｈｙｌｆｏｒｍａｍｉｄｅ）が好ましい。
【０１１５】
次に、（ｂ）導電性物質、分散剤および分散媒を含む第１コロイド溶液を製造する段階及び（ｃ）上記第１コロイド溶液に活物質粒子を更に含む第２コロイド溶液を製造する段階について説明する。
【０１１６】
上記第１コロイド溶液内での上記導電性物質の含量は、第１コロイド溶液の総重量に対して０．１〜５０重量％の導電性物質を含むことが好ましく、１〜２０重量％の導電性物質を含むことが更に好ましい。また、第２コロイド溶液での導電性物質の含量は、上記活物質粒子に対する導電性物質の重量比で、０．１：１００〜５０：１００であり得る。上記のような範囲に導電性物質の含量を調節することによって、三次元構造電極の電子伝導ネットワークが維持し得る。
【０１１７】
導電性物質の含量が上記範囲の未満である場合は、電子伝導ネットワークの形成が不十分であり、電気化学素子の出力が低下され得る。また、導電性物質の含量が上記範囲を超える場合は、上記第１コロイド溶液の分散状態が維持されず、均一な電極構造が形成され得ないという問題がある。
【０１１８】
上記第２コロイド溶液は、上記第２コロイド溶液の総重量に対して、活物質粒子１〜５０重量％を含み得る。これを通じて、三次元構造電極内の気孔度を調節することができる。
【０１１９】
上記活物質粒子の含量が１重量％未満である場合は、上記三次元構造電極の活物質ローディング量が小さくなり、活物質粒子及び導電性物質の間に電子伝導ネットワークが形成し難くなり、電極の出力が低下され得る。また、上記活物質粒子の含量が５０重量％を超える場合は、活物質粒子の分散が難しく、以降の活物質層の形成時に上記活物質粒子の含量が過度に多くて、多孔性不織布が電極を支持する役割を行い難くなり、電極構造を維持することが難しいという問題がある。
【０１２０】
上記（ｂ）段階及び上記（ｃ）段階について具体的に説明すると、上記（ｂ）段階は、上記導電性物質を上記分散媒に分散させて第１コロイド溶液を製造する段階を含み、上記（ｃ）段階は、上記活物質粒子を粉砕する段階と、上記粉砕された活物質粒子及び上記粉砕された導電性物質を上記分散媒に分散させて上記第２コロイド溶液を製造する段階とを含み得る。
【０１２１】
更に具体的に、上記（ｃ）段階は、上記活物質粒子に上記導電性物質を投入して混合粉末を製造する段階と、上記混合粉末を粉砕して活物質粒子／導電性物質の複合体を得る段階と、上記複合体を上記分散媒に分散させて上記第２コロイド溶液を製造する段階とを含み得る。
【０１２２】
上記のように活物質粒子を粉砕することは、第２コロイド溶液内の活物質粒子の均一な分散のためである。これは、以降の三次元構造電極内の活物質粒子の平均直径を限定したことと関連している。具体的に、上記第２コロイド溶液の製造前に、マイクロメートル単位の平均直径を有する活物質粒子を、ナノメートル単位の平均直径を有する粒子へと粉砕する場合、活物質粒子は上記コロイド溶液中に均一に分散され易い。
【０１２３】
ただし、上記活物質粒子がナノメートル単位の平均直径を有する場合は、粉砕段階が不要であり得る。上記のように、第２コロイド溶液内の活物質粒子が均一に分散されるようにすることによって、活物質粒子の表面の電子伝導性が更に強化し得る。
【０１２４】
一方、上記（ｂ）段階及び（ｃ）段階において、上記分散剤はコロイド溶液内の導電性物質の分散を助けられる物質である。上記分散剤の含量は、上記第１コロイド溶液及び第２コロイド溶液の総重量に対して０．００１〜１０％であり得るし、更に好ましくは０．０１〜１％であり得る。
【０１２５】
上記分散剤の含量が０．００１重量％未満の場合は、分散剤の量が過度に少なくて、コロイド溶液内の粒子の分散が容易ではない。また、１０重量％を超える場合は、分散剤の量が過度に増加して、コロイド溶液の粘度が過度に増加し得る。
【０１２６】
具体的に、上記分散剤は、ポリビニルピロリドン、ポリ３，４−エチレンジオキシチオフェン、およびこれらの混合物を含む群から選択された１種以上であり得る。具体的に、分散効果の側面ではポリビニルピロリドンが好ましい。
【０１２７】
上記分散媒は、上記活物質粒子及び上記導電性物質を分散させ得るものであれば、特に限定されず、蒸留水（ｄｅｉｏｎｉｚｅｄ  ｗａｔｅｒ）、イソプロピルアルコール（ｉｓｏ−ｐｒｏｐｙｌａｌｃｏｈｏｌ）、ブタノール（ｂｕｔｈａｌｏｌ）、エタノール（ｅｔｈａｎｏｌ）、ヘキサノール（ｈｅｘａｎｏｌ）、アセトン（Ａｃａｔｏｎｅ）、ジメチルホルムアミド（Ｎ、Ｎ−ｄｉｍｅｔｈｙｌｆｏｒｍａｍｉｄｅ）、ジメチルアセトアミド（Ｎ、Ｎ−ｄｉｍｅｔｈｙｌａｃｅｔａｍｉｄｅ）、メチルピロリドン（Ｎ、Ｎ−Ｍｅｔｈｙｌｐｙｒｒｏｌｉｄｏｎｅ）及びこれらの組み合わせを含んでいる群から選択された１種以上であり得る。具体的に、分散効果の側面から、蒸留水及びイソプロピルアルコールの混合溶媒が好ましい。
【０１２８】
次に、上記（ｄ）、上記高分子溶液と上記第１コロイド溶液及び上記第２コロイド溶液及びとを使用して三次元構造の繊維を製造する段階について説明する。
【０１２９】
前述したように、上記（ｄ）段階は、下部導電層を形成する段階と、下部伝導層の上に活物質層を形成する段階と、活物質層の上部に上部伝導層を形成する段階とを含んでいる。
【０１３０】
上記（ｄ）段階は、上記高分子溶液と上記第１コロイド溶液又は第２コロイド溶液とを同時に紡糸して、多孔性不織布及び導電性物質が三次元的な集合体構造を形成するようにするものであり、上記溶液を同時に紡糸し得る方法であれば特に制限されないが、二重電界紡糸、二重電気噴霧（ｅｌｅｃｔｒｏｓｐｒａｙ）、二重スプレー（ｓｐｒａｙ）、及びこれらの組み合わせを含んでいる群から選択された１種であり得る。その中でも三次元充填構造及び均一な気孔形成の側面から、二重電界紡糸の方法が好ましい。
【０１３１】
また、上記（ｄ）段階は、５０分〜２４時間の間に行われるものであり得る。このようなの随行時間の範囲内で、上記三次元構造電極が形成され得るし、特に、随行時間が増えることによって上記三次元構造電極内の活物質粒子の高ローディングが可能である。
【０１３２】
上記高分子溶液の紡糸速度は２〜１５μＬ／ｍｉｎであり、上記第１コロイド溶液及び第２コロイド溶液の紡糸速度は３０〜３００μＬ／ｍｉｎであり得る。更に好ましくは、高分子溶液の紡糸速度は５〜１０μＬ／ｍｉｎであり、第１コロイド溶液及び第２コロイド溶液の紡糸速度は５０〜２００μＬ／ｍｉｎであり得る。上記のような紡糸速度で溶液を紡糸することによって、上記のような三次元構造電極が形成され得るし、三次元構造電極内の活物質粒子のローディングが向上し得る。
ただし、溶液の紡糸速度が上記速度範囲の以下である場合は、高分子溶液が均等に紡糸されず、ビーズが形成されるか、コロイド溶液が均一に紡糸され得なくなる。
【０１３３】
また、本発明は、負極、正極及び上記負極と正極との間に介在された分離膜を含む電極組立体が、電池ケースに内蔵されている。また、上記負極又は正極は上述した三次元構造電極であることを特徴とする、電気化学素子を提供する。
【０１３４】
上記電気化学素子は、リチウム二次電池、スーパーキャパシタ（Ｓｕｐｅｒ  Ｃａｐａｃｉｔｏｒ）、リチウム−硫黄電池、ナトリウムイオン電池、リチウム−空気電池、亜鉛−空気電池、アルミニウム−空気電池、およびマグネシウムイオン電池を含む群から選択された１種であり得るし、具体的には、リチウム二次電池であり得る。また、上記リチウム二次電池は、円筒形電池、角形電池、コイン形電池、パウチ型電池などを全て含むことができし、上記リチウム二次電池の形態には特別な制限があるわけではない。
【０１３５】
図２は、本発明の一実施例によるリチウム二次電池（２００）を示した模式図である。
【０１３６】
図２を参照すると、本発明の一実施例によるリチウム二次電池（２００）は、電極組立体（２１０）が電池ケース（２２０）の収納部に収納される。また、電池ケース（２２０）内に電極組立体（２１０）が完全に浸漬されるように、収納部には電解質が注入される。電池ケース（２２０）には、ケースを密封するためのキャップアセンブリ（２３０）が搭載及び結合されている。上記電極組立体は、正極活物質を含む正極（２１３）と負極活物質を含む負極（２１１）との間に分離膜（２１２）を介在したものである。
【０１３７】
上記電解質としては、有機溶媒にリチウム塩を溶解させた非水電解質、ポリマー電解質、無機固体電解質及びポリマー電解質と無機固体電解質との複合材料などが使用され得る。
【０１３８】
上記非水性有機溶媒は、電池の電気化学的反応に関与するイオンらが移動できる、媒質の役割をする。非水性有機溶媒としては、カーボネート系、エステル系、エーテル系、ケトン系、アルコール系、又は非プロトン性溶媒が使用し得る。非水性有機溶媒は、単独、又は一つ以上を混合して使用し得るし、一つ以上を混合して使用する場合の混合比率は、目的とする電池性能に応じて適切に調節し得るし、これは、当該分野に従事する人々には広く理解され得る。
【０１３９】
具体的に、上記非水性有機溶媒としては、例えば、Ｎ−メチル−２−ピロリドン、プロピレンカーボネート、エチレンカーボネート、ブチレンカーボネート、ジメチルカーボネート、ジエチルカーボネート、ガンマブチロラクトン、１，２−ジメトキシエタン、テトラヒドロキシフラン（ｔｅｔｒａｈｙｄｒｏｘｙ  ｆｒａｎｃ）、２−メチルテトラヒドロフラン、ジメチルスルホキシド、１，３−ジオキソラン、ホルムアミド、ジメチルホルムアミド、ジオキソラン、アセトニトリル、ニトロメタン、ギ酸メチル、酢酸メチル、リン酸トリエステル、トリメトキシメタン、ジオキソラン誘導体、スルホラン、メチルスルホラン、１，３−ジメチル−２−イミダゾリジノン、プロピレンカーボネート誘導体、テトラヒドロフラン誘導体、エーテル、プロピオン酸メチル、プロピオン酸エチルなどの非プロトン性有機溶媒を使用することができる。
【０１４０】
上記有機固体電解質としては、例えば、ポリエチレン誘導体、ポリエチレンオキシド誘導体、ポリプロピレンオキシド誘導体、リン酸エステルポリマー、ポリアジテーションリシン（ａｇｉｔａｔｉｏｎ  ｌｙｓｉｎｅ）、ポリエステルスルフィド、ポリビニルアルコール、ポリフッ化ビニリデン、イオン性解離基を含む重合体などが使用され得る。
【０１４１】
上記無機固体電解質としては、例えば、Ｌｉ３Ｎ、ＬｉＩ、Ｌｉ５ＮＩ２、Ｌｉ３Ｎ−ＬｉＩ−ＬｉＯＨ、ＬｉＳｉＯ４、ＬｉＳｉＯ４−ＬｉＩ−ＬｉＯＨ、Ｌｉ２ＳｉＳ３、Ｌｉ４ＳｉＯ４、Ｌｉ４ＳｉＯ４−ＬｉＩ−ＬｉＯＨ、Ｌｉ３ＰＯ４−Ｌｉ２Ｓ−ＳｉＳ２などのＬｉの窒化物、ハロゲン化物、硫酸塩などが使用され得る。
【０１４２】
リチウム塩は、非水性有機溶媒などに溶解され、電池内でリチウムイオンの供給源として作用してリチウム二次電池を動作させ、正極と負極との間のリチウムイオンの移動を促進する。
【０１４３】
具体的に、上記リチウム塩は、上記非水系電解質に溶解され良い物質として、例えば、ＬｉＣｌ、ＬｉＢｒ、ＬｉＩ、ＬｉＣｌＯ４、ＬｉＢＦ４、ＬｉＢ１０Ｃｌ１０、ＬｉＰＦ６、ＬｉＣＦ３ＳＯ３、ＬｉＣＦ３ＣＯ２、ＬｉＡｓＦ６、ＬｉＳｂＦ６、ＬｉＡｌＣｌ４、ＣＨ３ＳＯ３Ｌｉ、（ＣＦ３ＳＯ２）２ＮＬｉ、クロロボランリチウム、低級脂肪族カルボン酸リチウム、４フェニルホウ酸リチウム、イミドなどが使用され得る。
【０１４４】
以下、本発明の理解を助けるために、実施例を挙げて詳細に説明する。しかし、本発明に係る実施例は、多様な他の形態へと変形され得るし、本発明の範囲が下記の実施例によって限定されるものとして解釈してはならない。本発明の実施例は、当業界にて通常の知識を有する者に、本発明をより完全に説明するために提供するものである。
【０１４５】
＜実施例＞
［高分子溶液の製造］
まず、多孔性高分子を製造するための高分子としてはポリアクリロニトリル（ｐｏｌｙａｃｒｙｌｏｎｉｔｒｉｌｅ、ＰＡＮ）を使用し、これを溶解する溶媒としてはジメチルホルムアミド（Ｎ、Ｎ−ｄｉｍｅｔｈｙｌｆｏｒｍａｍｉｄｅ）を使用した。上記ポリアクリロニトリル（ｐｏｌｙａｃｒｙｌｏｎｉｔｒｉｌｅ、ＰＡＮ）をジメチルホルムアミド（Ｎ、Ｎ−ｄｉｍｅｔｈｙｌｆｏｒｍａｍｉｄｅ）に添加した後、溶液内のポリアクリロニトリル（ｐｏｌｙａｃｒｙｌｏｎｉｔｒｉｌｅ、ＰＡＮ）の含量が１０重量パーセント（ｗｔ％）になるように高分子溶液を製造した。
【０１４６】
［第１コロイド溶液の製造］
導電性物質を含むコロイド溶液を製造するため、導電性物質としてはカーボンナノチューブ（ｃａｒｂｏｎｎａｎｏｔｕｂｅ）を使用し、分散媒としては蒸留水（ｄｅｉｏｎｉｚｅｄ  ｗａｔｅｒ）及びイソプロピルアルコール（ｉｓｏ−ｐｒｏｐｙｌａｌｃｏｈｏｌ）を重量比３：７で混合した共溶剤（ｃｏ−ｓｏｌｖａｎｔ）を使用した。具体的に、カーボンナノチューブを第１コロイド溶液の５重量％になるように添加し、分散剤であるポリビニルピロリドンを上記コロイド溶液に対して１重量％を含有するように添加した。
【０１４７】
［第２コロイド溶液の製造］
活物質粒子及び導電性物質を含むコロイド溶液を製造するため、上記の活物質粒子としては平均直径１００ｎｍのシリコン（Ｓｉ）を使用し、導電性物質としてはカーボンナノチューブ（ｃａｒｂｏｎｎａｎｏｔｕｂｅ）を使用し、分散媒としては蒸留水（ｄｅｉｏｎｉｚｅｄ  ｗａｔｅｒ）及びイソプロピルアルコール（ｉｓｏ−ｐｒｏｐｙｌａｌｃｏｈｏｌ）を共溶剤（ｃｏ−ｓｏｌｖａｎｔ）として使用した。
具体的に、上記シリコン（Ｓｉ）を上記分散媒（蒸留水（ｄｅｉｏｎｉｚｅｄ  ｗａｔｅｒ）：イソプロピルアルコール（ｉｓｏ−ｐｒｏｐｙｌａｌｃｏｈｏｌ）で表示される重量比＝３：７）に分散させた後、溶液内のシリコン（Ｓｉ）の含量が１重量％になるように、活物質粒子溶液を製造した。
上記活物質粒子溶液に上記カーボンナノチューブ（ｃａｒｂｏｎｎａｎｏｔｕｂｅ）をシリコン（Ｓｉ）の重量に対し１０重量％を添加して、上記シリコン（Ｓｉ）及び上記カーボンナノチューブが共に分散されたコロイド溶液を製造した。このとき、分散剤であるポリビニルピロリドンを上記コロイド溶液に対して１重量％が含有されるように添加した。
【０１４８】
［二重電界紡糸を通じた電極の製造］
上記高分子溶液と上記第１コロイド溶液及び上記第２コロイド溶液とを電界紡糸装置（購入先：ナノエンシ）に導入した後、上記高分子溶液の噴射速度は５μＬ／ｍｉｎ、上記コロイド溶液の噴射速度は１２０μＬ／ｍｉｎとし、約２４０分の間、同時に紡糸（二重電界紡糸）して、三次元構造の繊維を製造した。
具体的に、上記高分子溶液及び上記第１コロイド溶液を紡糸して下部伝導層を形成した後、上記下部伝導層の上部に上記高分子溶液と上記第２コロイド溶液を紡糸して活物質層を形成し、上記活物質層の上部に上記高分子溶液及び上記第１コロイド溶液を紡糸して、上部伝導層を形成した。
上記製造された三次元構造の繊維は、ロールプレス（Ｒｏｌｌ  Ｐｒｅｓｓ、購入先：（株）キベイエンティ）を用いて圧縮した。これを通じて、活物質のローディングが約２ｍｇ／ｃｍ２であり、厚さは約１２μｍである三次元構造電極が収得できた。
【０１４９】
［リチウム二次電池の作製］
得た上記三次元構造電極を正極として適用し、リチウム二次電池を作製した。
具体的に、負極にはリチウム金属を使用し、分離膜としてはポリエチレン（ｐｏｌｙｅｔｈｙｌｅｎｅ、Ｔｏｎｅｎ２０μｍ）を使用した。
有機溶媒（ＥＣ：ＤＥＣ＝１：１（ｖ：ｖ））にＬｉＰＦ６の濃度が１Ｍになるように溶解し、ＦＥＣ１０重量％が含有された非水性電解液を製造した。
上記のように製造された正極、負極、および分離膜を入れて円筒型セルを形成した後、上記非水性電解液を注入して円筒形リチウム二次電池を製造した。
【０１５０】
＜比較例＞
第１コロイド溶液を製造せず、二重電界紡糸のときに上部伝導層及び下部導電層を形成せず、活物質層のみが形成された形態の電極を、活物質ローディングは約２．０ｍｇ／ｃｍ２、厚さは約１０μｍで製造したことを除いて、実施例と同じ方法で電極を製造した。また、実施例と同じ方法でリチウム二次電池を作製した。
【０１５１】
＜実験例１＞
［電極の観察］
走査電子顕微鏡（Ｓｃａｎｎｉｎｇ  Ｅｌｅｃｔｒｏｎ  Ｍｉｃｒｏｓｃｏｐｅ、ＳＥＭ）を用いて、実施例によって製造された電極の上部伝導層及び下部伝導層及び活物質層の断面と表面を観察した。その結果は図４に図示されている。
図３は、上記実施例に係る電極の外観を示す写真である。図３を参照すると、電極を曲げた状態でも活物質粒子の脱離がなく、電極の構造がよく維持されていることが確認し得る。
【０１５２】
＜実験例２＞
［電極の電子伝導度の比較］
実施例及び比較例を通じて製造された各電極の表面抵抗を比較するため、電子伝導度の測定を行った。
具体的に、上記電子伝導度の測定は、（株）ダソルイエンジ社の４ｐｒｏｂｅチップを用いて、表面抵抗を測定したものであり、実施例及び比較例に係る結果を図５に記した。
図５によると、４７．５Ｓ／ｃｍの電子伝導度を記した比較例と比べ、実施例の電極は７２．０Ｓ／ｃｍと、約６倍程度増加した数値を示した。これを通じて、実施例の電極は高い電子伝導度を有するので、別途の集電体がなくても電極として使用し得るし、これを含む電池の出力特性もまた向上させ得ることが推測できる。
【０１５３】
＜実験例３＞
［サイクル特性の評価］
上記実施例及び比較例にて、それぞれ製造された電池を、２５℃にて０．２Ｃの定電流（ＣＣ）で０．０１Ｖになるまで、１回目の充電を行った。以降、０．２Ｃの定電流（ＣＣ）で１．２Ｖになるまで放電した。これを１〜１００回のサイクルで繰り返し実施し、放電容量の劣化度を観察した。その結果は図６に図示した。
実施例の電池は比較例の電池と比べて優れたサイクル特性を示した。これは、比較例に開示された電極にての活物質の体積変化に因して、活物質が電極から脱離され、電子伝導ネットワークが切れたためだと判断される。
一方、実施例の電極は、上／下部伝導層によって体積変化の大きい活物質が適用されても、電子伝導ネットワークを維持し、活物質の脱離が防止できる。
また、これを通じて、高エネルギー密度及び高出力特性を有し、サイクル性能に優れた電気化学素子が提供し得る。
本発明が属した分野において、通常の知識を有する者であれば、上記の内容に基づき、本発明の範囲内で多様な応用及び変形を行うことが可能である。
【符号の説明】
【０１５４】
１０  高分子繊維
２０  活物質粒子
３０  導電性物質
１００  三次元構造電極
１１０  活物質層
１２０  上部伝導層
１３０  下部伝導層
【図１】
2021511624.tif 000003
【図２】
2021511624.tif 000004
【図３】
2021511624.tif 000005
【図４】
2021511624.tif 000006
【図５】
2021511624.tif 000007
【図６】
2021511624.tif 000008
【国際調査報告】
2021511624.tif 000009
2021511624.tif 000010
2021511624.tif 000011
2021511624.tif 000012